(57)【要約】【課題】培地袋詰め工程時及び袋体の熱シール箇所において袋体にピンホールが発生し難くしたキノコ栽培袋を提供する。【解決手段】所定大きさ及び形状の表及び裏フィルム１１ａ、１１ｂと、表裏フィルムの側縁間を左右で繋いだ側フィルムを有し、上方頂辺部に略四角形に拡口される開口部１３と、側フィルムを内側へそれぞれ所定深さ折り込んだ折り込み部１２ａ、１２ａと、下方底辺部にあって開口部に対向する開口を熱溶着した熱溶着シール部１６を備え、表裏フィルム１１ａ、１１ｂはプラスチックフィルムからなり、少なくとも一方のフィルムに通気孔が形成されて、通気孔が内部への雑菌の侵入を防ぐ一方で空気を通過させるフィルター１８で塞がれたキノコ栽培袋であって、このプラスチックフィルムは、その厚が６０μｍ以上であり、インフレーション法のブロー比が２．５〜３．４５の範囲で作製されている。【選択図】図１
0003208298.tif 000002
【実用新案登録請求の範囲】
【請求項１】
所定大きさ及び形状の表及び裏フィルムと、前記表裏フィルムの側縁間を左右で繋いだ側フィルムを有し、上方頂辺部に略四角形に拡口される開口部と、前記側フィルムを内側へそれぞれ所定深さ折り込んだ折り込み部と、下方底辺部にあって前記開口部に対向する開口を熱溶着した熱溶着シール部を備え、前記表裏フィルムはプラスチックフィルムからなり、少なくとも一方のフィルムに通気孔が形成されて、前記通気孔が内部への雑菌の侵入を防ぐ一方で空気を通過させるフィルターで塞がれたキノコ栽培袋において、
前記プラスチックフィルムは、その厚が６０μｍ以上であり、インフレーション法のブロー比が２．５〜３．４５の範囲で作製されていることを特徴とするキノコ栽培袋。
【請求項２】
前記熱溶着シール部は、一側端から内側へ所定長さ延びたサイドシール部と、前記サイドシール部に繋がって前記下方底辺部側へ傾斜した傾斜辺を有する折曲シール部とを有し、前記折曲シール部において前記折り込み部のガゼット内側端が交差し、前記交差した箇所が４層フィルムシールと２層フィルムシールとの境界となっていることを特徴とする請求項１に記載のキノコ栽培袋。
【請求項３】
前記折り込み部のガゼット内側端は、前記折曲シール部の傾斜辺と交差し、前記交差した箇所が熱溶着されていることを特徴とする請求項１または２に記載のキノコ栽培袋。
【請求項４】
前記傾斜辺は、前記下方底辺部に対し角度θで傾斜しており、前記角度θは２０〜８０°の範囲にあることを特徴とする請求項２に記載のキノコ栽培袋。
【請求項５】
前記下方底辺部側に、前記熱溶着シール部と所定の間隔をあけてサブ熱溶着部が設けられていることを特徴とする請求項２〜４の何れかに記載のキノコ栽培袋。
【請求項６】
前記プラスチックフィルムは、ポリエチレンフィルムであることを特徴とする請求項１〜５のいずれかに記載のキノコ栽培袋。
【考案の詳細な説明】
【技術分野】
【０００１】
本考案は、キノコ栽培袋に係り、さらに詳しくは、両サイドに折込み（以下、「ガゼット」ともいう。）を入れたプラスチックフィルムからなるキノコ栽培袋に関する。
【背景技術】
【０００２】
ガゼット（ｇｕｓｓｅｔ）付き袋は、別名マチ付き袋とも呼ばれており、ガゼットがない袋と比べて、大量のモノが収容できるので菌床栽培におけるキノコ栽培袋として広く使用されている。
【０００３】
キノコ菌床栽培、例えば、菌床シイタケ栽培にあっては、その栽培工程は、概ね、所定の培地を栽培袋へ詰める袋詰め工程、袋詰めされた培地を所定の温度で殺菌する殺菌工程、袋詰め培地を放冷した後にシイタケ菌を接種する接種工程、温度・湿度及び光を調節して所定期間培養する培養工程、さらに温度・水分を管理してキノコを発生させる発生工程、及び発生したキノコを収穫し出荷する収穫・出荷工程などとなっている。なお、最近は、培地袋詰めは自動培地詰め機で行われるようになって来ている。
【０００４】
これらの栽培工程にあって、栽培袋はその殆どが薄いプラスチックフィルムで製作されて、この袋には、培地の袋詰め時或いは培地を詰めた栽培袋の移動などの際に、大小様々な機械的な力が随所に加わり、また高温に晒され、水浸しになり、その期間も長くなるなどの過酷な環境で使用されるため、これらの使用環境に耐えるものでなければならない。仮に、これらの工程中に、栽培袋が破れ、小穴が開き、いわゆるピンホールが発生すると、そこから雑菌が侵入し或いは水漏れして、キノコ栽培が不調になる。そうすると、キノコ栽培者は多大な損害を被ることになる。このため、キノコ栽培袋には、一般のごみ袋などと比べて、破れやピンホールなどが起らない仕様が要求されている。
【０００５】
ピンホールは、主に袋体の熱シール箇所に多く発生するが、培地の袋詰め工程でも発生することがある。すなわち、培地は、その基材が概ねクヌギ、コナラ、シイなどの広葉樹をチップ状または粉状にしたものを使用するので、これらのチップ等の先端が針のように鋭く尖っていたり、或いは角部が立っていたりすると、それらの先鋭部や角部が栽培袋の薄いプラスチックフィルムを突き破りピンホールが生じる。
【０００６】
これまでは、このようなピンホールの発生を抑えるために、培地基材にシャワー状に散水したり、或いは、ミキサーに培地基材と水を入れて掻き混ぜて浸水させたりして、基材の針状突起や角部を柔軟にさせてピンホールの発生を抑制していた。
しかし、この浸水方法は、チップ等の基材を数日間に亘り水に浸さなければならないので、その間に培地が腐敗し、或いは浸水に時間が掛かり、キノコ栽培の障害乃至栽培効率が低下するなどの課題がある。
【０００７】
この課題を解決するために、きのこ類菌床の培地基材を仕込みの前工程において、木質チップ等に対し熱水（８０℃以上の熱水）を注いで、木質表面を軟質化させて、培地基材内部へ適度な水分を吸収させて、培地基材の針状突起や角部を軟質化させてピンホールの発生を抑制する、きのこ類菌床培地基材の熱水処理方法が提案されている（下記特許文献１参照）。この熱水処理方法によれば、注入した熱水によって、培地基材の角部や針状突起が軟質化するため、栽培袋のピンホールの発生を抑え、雑菌の侵入等を防止することができるようになるとされている。
【先行技術文献】
【特許文献】
【０００８】
【特許文献１】特開２０１０−１５８２１３号公報
【考案の開示】
【考案が解決しようとする課題】
【０００９】
しかし、上記特許文献１に記載のきのこ類菌床培地基材の熱水処理方法は、きのこ類菌床の培地基材を仕込みの前工程において、木質チップ等に対し熱水を注いで、木質表面を軟質化させる方法なので、キノコ栽培工程は通常工程にさらに1つ増え、しかもそのための熱水処理装置が必要となり、設備投資が必須となると共に栽培工程の管理が面倒になるなどの課題がある。
【００１０】
また、上記特許文献１に記載の熱水処理方法は、培地基材の熱水処理により、ピンホールの発生が抑制されるが、一方でこれまでは栽培袋自体で培地基材の針状突起や角部によるピンホールの発生を抑制することは行われていなかった。すなわち、これまでの栽培袋は、培地詰め時にピンホールが発生した場合は、仕方がない、止むを得ないものと諦めて、ロスとして廃棄されていた。しかし、そのロス袋の数が多くなると、資源の無駄及び処理が面倒なゴミを多く出すこととなるので、その対策が要求されている。また、ピンホールは培地の袋詰めでだけでなく、袋体の熱シール箇所で多く発生するので、これらを含めて、栽培袋にはピンホール発生の抑制が要請されている。
【００１１】
そこで、本考案は、上記従来技術が抱える課題を解決するためになされたもので、本考案の目的は、キノコ栽培工程中、特に培地の袋詰め工程において、袋体にピンホールが発生し難くしたキノコ栽培袋を提供することにある。
【００１２】
また、本考案の他の目的は、袋体の熱シール箇所においても、ピンホールが発生し難くしたキノコ栽培袋を提供することにある。
【課題を解決するための手段】
【００１３】
上記課題を解決するために、本考案の第１の態様のキノコ栽培袋は、所定大きさ及び形状の表及び裏フィルムと、前記表裏フィルムの側縁間を左右で繋いだ側フィルムを有し、上方頂辺部に略四角形に拡口される開口部と、前記側フィルムを内側へそれぞれ所定深さ折り込んだ折り込み部と、下方底辺部にあって前記開口部に対向する開口を熱溶着した熱溶着シール部を備え、前記表裏フィルムはプラスチックフィルムからなり、少なくとも一方のフィルムに通気孔が形成されて、前記通気孔が内部への雑菌の侵入を防ぐ一方で空気を通過させるフィルターで塞がれたキノコ栽培袋において、
前記プラスチックフィルムは、その厚が６０μｍ以上であり、インフレーション法のブロー比が２．５〜３．４５の範囲で作製されていることを特徴とする。
【００１４】
第２のキノコ栽培袋は、第１の態様のキノコ栽培袋において、前記熱溶着シール部は、一側端から内側へ所定長さ延びたサイドシール部と、前記サイドシール部に繋がって前記下方底辺部側へ傾斜した傾斜辺を有する折曲シール部とを有し、前記折曲シール部において前記折り込み部のガゼット内側端が交差し、前記交差した箇所が４層フィルムシールと２層フィルムシールとの境界となっていることを特徴とする。
【００１５】
第３のキノコ栽培袋は、第１または２の態様のキノコ栽培袋において、前記折り込み部のガゼット内側端は、前記折曲シール部の傾斜辺と交差し、前記交差した箇所が熱溶着されていることを特徴とする。
【００１６】
第４のキノコ栽培袋は、第２の態様のキノコ栽培袋において、前記傾斜辺は、前記下方底辺部に対し角度θで傾斜しており、前記角度θは２０〜８０°の範囲にあることを特徴とする。
【００１７】
第５のキノコ栽培袋は、第２〜４のいずれかの態様のキノコ栽培袋において、前記下方底辺部側に、前記熱溶着シール部と所定の間隔をあけてサブ熱溶着部が設けられていることを特徴とする。
【００１８】
第６のキノコ栽培袋は、第１〜５のいずれかの態様のキノコ栽培袋において前記プラスチックフィルムは、ポリエチレンフィルムであることを特徴とする。
【考案の効果】
【００１９】
本考案の第１の態様のキノコ栽培袋は、プラスチックフィルムはその厚が６０μｍ以上であり、インフレーション法のブロー比が２．５〜３．４５の範囲で作製されているので、キノコ栽培工程中、特に培地の袋詰め工程において、袋体にピンホールが発生し難くなる。また袋体に大量の培地が収容され、熱溶着シール部においてマチ内側端と交差する交差シール部が周囲から強い牽引力を受けても、ピンホールや破裂、水漏れを確実に防止できる。なお、プラスチックフィルムの厚さは、柔軟性及び経済性を考慮すると、７０μｍ以下とすることが好ましい。
【００２０】
第２の態様のキノコ栽培袋は、熱溶着シール部は、一側端から内側へ所定長さ延びたサイドシール部と、このサイドシールに繋がって下方底辺部側へ傾斜した傾斜辺を有する折曲シール部とを有し、折曲シール部において折り込み部のガゼット内側端が交差し、交差した箇所が４層フィルムシールと２層フィルムシールとの境界となっているので、従来技術の課題、すなわち、袋体に大量の収容物が収容されると、熱溶着シール部においてガゼット内側端と交差する交差シール部が周囲から強い牽引力を受けて発生するピンポイントの穴開きや損壊の課題を解消し、さらに、破裂や水漏れを確実に防止して、キノコ栽培下での使用に好適なものであって、また製造工程における製品不良率を格段に低減できるガゼット付きキノコ栽培袋を提供できる。
【００２１】
第３の態様のキノコ栽培袋は、折曲シール部において折曲シール部の傾斜辺と折り込み部のガゼット内側端とが交差し、この交差した箇所が４層フィルムシールと２層フィルムシールとの境界となっているので、より確実に破裂や水漏れを確実に防止できる。
【００２２】
第４の態様のキノコ栽培袋は、傾斜辺は下方底辺部に対し角度θで傾斜しており、この角度θは２０°〜８０°の範囲にあるので、傾斜辺における交差シール部の引張強度を高くできる。
【００２３】
第５の態様のキノコ栽培袋は、下方底辺部側に、熱溶着シール部と所定の間隔をあけてサブ熱溶着部が設けられているので、下方底辺部側のシール強度が増大する。
【００２４】
第６の態様のキノコ栽培袋は、ポリエチレンフィルムであるので、袋を安価に作製できる。
【図面の簡単な説明】
【００２５】
【図１】本考案の実施形態１に係るキノコ栽培袋を示し、図１Ａは正面図、図１Ｂは頂辺部開口の概略平面図、図１Ｃは底辺部の概略底面図である。
【図２】図２Ａはインフレ―ションフィルム製造装置の概略図、図２Ｂはブロー比と引張り強さとの関係を示したグラフ、図２Ｃは引取速度と引張り強さとの関係を示したグラフである。
【図３】プラスチックフィルムの一部分の平面図である。
【図４】図４は本考案の実施形態２に係るキノコ栽培袋を示し、図４Ａは正面図、図４Ｂは頂辺部開口の概略平面図、図４Ｃは底辺部の概略底面図である。
【図５】図４のＶ部分の拡大正面図である。
【図６】図６Ａは図４の袋体にモノを入れた状態の正面図、図６Ｂは図６ＡのＶＩ-ＶＩ線の断面図である。
【図７】図７は本考案の実施形態３に係るキノコ栽培袋を示し、図７Ａは正面図、図７Ｂは変形例に係るキノコ栽培袋の正面図である。
【図８】図８は本考案の実施形態４に係るキノコ栽培袋を示し、図８Ａは正面図、図８Ｂは頂辺部開口の概略平面図、図８Ｃは底辺部の概略底面図である。
【考案を実施するための最良の形態】
【００２６】
以下、図面を参照して本考案の実施形態を説明する。但し、以下に示す実施形態は、本考案の技術思想を具体化するためのキノコ栽培袋を例示するものであって、本考案をこれに特定することを意図するものではなく、実用新案登録請求の範囲に含まれるその他の実施形態のものにも等しく適応し得るものである。
【００２７】
[実施形態１]
図１を参照して、本考案の実施形態１に係るキノコ栽培袋の概要を説明する。なお、図１は本考案の実施形態１に係るキノコ栽培袋を示し、図１Ａは正面図、図１Ｂは頂辺部開口の概略平面図、図１Ｃは底辺部の概略底面図である。
【００２８】
本考案の実施形態１に係るキノコ栽培袋１０は、所定大きさ及び形状（矩形状）の表及び裏フィルム１１a、１１bと、これらの表裏フィルムの側縁間を左右で繋いだ側フィルムを有し、上方頂辺部に略四角形に拡口される開口部１３と、各側フィルムを内側へそれぞれ所定深さ折り込んだ折り込み部１２a、１２aと、下方底辺部１５側にあって開口部１３に対向する開口を熱溶着した熱溶着シール部１６を有する袋体１００を備え、表フィルム１１aには通気孔１１a０が形成されて、この通気孔が内部への雑菌の侵入を防ぐ一方で空気を通過させるフィルター１８で塞がれた構成となっている。
【００２９】
表裏のフィルムは、プラスチックフィルムからなり、その厚さは従来のプラスチックフィルムの厚さ（通常５０μｍ以下）より厚く、６０μｍ以上、好ましくは７０μｍ以下の範囲にあって、袋体１００は、インフレーション法により、所定のブロー比で製造した筒状チューブを用いて製作されている。また、各折り込み部（以下、「ガゼット」ともいう。）１２a、１２aが、それぞれ所定深さ折り込まれて、折曲端となるガゼット内側端１２a０が空間１４内へ入り込んでいる（図１Ｂ参照）。
【００３０】
図２を参照して、インフレーション法（ｉｎｆｌａｔｉｏｎ）によるフィルム製造装置を説明する。なお、図２Ａはインフレ―ションフィルム製造装置の概略図、図２Ｂはブロー比と引張り強さとの関係を示したグラフ、図２Ｃは引取速度と引張り強さとの関係を示したグラフである。
【００３１】
インフレーションフィルム製造装置２０は、溶融された樹脂を円形ダイ２２によって円筒チューブ状にして押出す押出機２１と、押出されたチューブに圧搾空気を吹き込み徐々に所定の幅に膨張させるエアリング２３と、フィルムを冷却する冷却機２４と、ニップルロール２５に挟み込んで巻き取る巻取り機２６とで構成されている。
【００３２】
このフィルム製造装置においては、フィルムの厚さは引取り方向のフィルムの伸びと、横方向の膨張による伸びによって決定され、また、この縦横方向の強さは、ダイのノズル径と円筒チューブの直径比（以下、ブロー比という。）によって、決定される。
そこで、本考案では、このブロー比を所定の範囲にして、プラスチックフィルム１１０を製造する。フィルム材は熱軟化性の中で、特に有効なポリエチレンである。
【００３３】
インフレ―ションフィルム製造装置２０で製造したフィルムは、以下の特性を有する。すなわち、図２Ｂ、図２Ｃを参照して、縦方向「ア」及び横方向「イ」における引っ張り強さは、ブロー比との関係においてブロー比が小さいときには両者の差が大きく、ブロー比が大きくなるにしたがってその差が小さくなる（図２Ｂ参照）、また、引取速度との関係では速度が遅いときにはその差が小さく、速くなるにしたがって差が大きくなる（図２Ｃ参照）。
【００３４】
これらの特性を有するフィルムを用い、引っ張り強さを検証した。なお、図３はプラスチックフィルムの一部分の平面図である。
【００３５】
プラスチックフィルム１１０において、縦横及び斜め方向に所定の幅及び長さでフィルム片を切り抜いて、縦フィルム片１１１、斜めフィルム片１１２及び横フィルム片１１３をそれぞれ複数片作製した。なお、斜めフィルム片１１２は水平方向に対して略６０°傾斜したものである。
【００３６】
これらのフィルム片１１１〜１１３をそれぞれ長さ方向の両端から引っ張ってみたところ、縦フィルム片１１１は長く伸ばしても切れ難く、横フィルム片１１３は長く伸びずに切れてしまった。一方、斜めフィルム片１１２は長く伸びる共に切れ難くかった。なお、斜めフィルム片は縦フィルム片よりも、長く伸び切れ難いものあった。その理由は、縦フィルム片は、製造工程において、引っ張り方向に分子が伸びきっていることにあると考えられる。これらの検証から、インフレーション法によって製造したフィルムは、斜め方向の引っ張り強度が高いことが分った。
【００３７】
インフレ―ションフィルム製造装置２０におけるブロー比は、２．５〜３．４５の範囲である。このブロー比は、２．５未満にすると、水漏れや破裂の発生率が高くなり、キノコ栽培用のものとして使用できない。また、３．４５を超えると、同様に、水漏れや破裂の発生率が高くなる。
【００３８】
袋体１００は、インフレーション法によって製造した筒状チューブを所定長さに切断して製作されている。
【００３９】
この袋体１００は、図１に示したように、所定大きさ及び形状（矩形状）の表及び裏フィルム１１a、１１ｂと、これらの表裏フィルム間を繋いだ左右の側フィルムを有し、上方頂辺部に略四角形に拡口される開口部１３と、この開口部からの下方両サイドを内側へそれぞれ所定深さ折り込んだ対向する一対の折り込み部（ガゼット）１２ａ、１２ａと、下方底辺部側にあって開口部１３に対向する開口を熱溶着した熱溶着シール部１６と、内部に所定大きさの空間１４を有している。表フィルム１１aには、所定大きさの通気孔１１a１が形成されて、この通気孔が内部への雑菌の侵入を防ぐ一方で空気を通過させるフィルター１８で塞がれている。なお、通気孔は、表フィルムに限定されず、裏フィルムでもよく、少なくともいずれかのフィルムに通気孔を設ければよい。これらの通気孔には、それぞれフィルターが装着される。また、その大きさ及び形状などは袋体のサイズに応じて適宜決められ、その大きさ及び形状に合ったフィルターが装着される。
【００４０】
熱溶着シール部１６は、図１Ａ〜図１Ｃに示したように、シール部内で各ガゼット内側端１２a０が交差し、この交差シール部は４層フィルムシールと２層フィルムシールとの境界となっている。なお、符号１５は袋体の下方底辺部であって、切断辺となっている。プラスチックフィルム材は、熱軟化性のプラスチック材であって、例えばポリエチレンフィルムである。この袋体の寸法は、例えば、高さＨは４４ｃｍ、横幅Ｗは２０ｃｍ、Ｗ１は６．３ｃｍ、Ｈ１は０．５ｃｍ、フィルムの厚さは６０μｍ以上である。この熱溶着シール部は、二つの折曲シール部を形成するバーを備えた所定形状のヒートシールバーを用いた昇降式のヒートシール装置によって形成されている。
【００４１】
このキノコ栽培袋１０によれば、袋体１００は、プラスチックフィルムからなり、その厚さは従来のプラスチックフィルムの厚さ（通常５０μｍ以下）より厚く、６０μｍ以上であって、しかもブロー比が２．５〜３．４５の範囲で作製されているので、キノコ栽培工程中、特に培地の袋詰め工程においても、袋体にピンホールの発生が難くなり、その結果、ピンホールの発生が従来の栽培袋に比べて格段に少なくなる。また、袋体に大量の培地が収容され、熱溶着シール部においてガゼット内側端と交差する交差シール部が周囲から強い牽引力を受けても、ピンポイントや破裂、水漏れを確実に防止できる。なお、プラスチックフィルムの厚さは、厚すぎても柔軟性が失われると共に不経済となるので、７０μｍ以下とすることが好ましい。
【００４２】
[実施形態２]
次に図４〜図６を参照して、本考案の実施形態２に係るキノコ栽培袋を説明する。なお、図４は本考案の実施形態２に係るキノコ栽培袋を示し、図４Ａは正面図、図４Ｂは頂辺部開口の概略平面図、図４Ｃは底辺部の概略底面図、図５は図４のＶ部分の拡大正面図、図６Ａは図４の袋体にモノを入れた状態の正面図、図６Ｂは図６ＡのVI−VI線の断面図である。
【００４３】
実施形態２に係るキノコ栽培袋１０Ａは、実施形態１のキノコ栽培袋１０の袋体１００の溶着シール部１６に折曲シール部を設けたものである。以下の説明は、実施形態１のキノコ栽培袋１０と異なる構成について詳述し、共通する構成は同一の符号を付してその説明を引用し、詳細な説明を省略する。
【００４４】
熱溶着シール部１６は、図４に示したように、一側端から内側へ所定長さ延びたサイドシール部１６ａと、このサイドシール部に繋がって下方底辺部側へ折曲した傾斜辺１６１を有る折曲シール部１６ｂと、所定長さの中間シール部１６ｃ、折曲シール部１６ｂ、他端側のサイドシール部１６ａで形成されている。各折曲シール部１６ｂ、１６ｂの傾斜辺１６１は、下方底辺に対して所定の角度θ（図５参照）で傾斜している。折曲シール部１６ｂは、折り込み部１２ａ、１２ａのガゼット内側端１２ａ１、１２ａ２と交差しており、これらの交差箇所が熱溶着されている。なお、この熱溶着された交差箇所を以下の説明では交差シール部と言い、この交差シール部は４層フィルムシールと２層フィルムシールとの境界となっている。また、ブロー比及び角度θの範囲は後記する。
【００４５】
２つの折曲シール部１６ｂ、１６ｂは、同じ形状のものとなっている。
【００４６】
図５を参照して、一方の折曲シール部１６ｂを説明する。この折曲シール部１６ｂは、サイドシール部１６ａから下方底辺部側へ斜めに降下した傾斜辺１６１と、所定長さの底辺１６２と、一方の傾斜辺１６１と対向した他方の傾斜辺１６３とからなり、正面視で略擂鉢断面形状に折曲して形成されている。なお、正面視擂鉢断面形状は、擂鉢を縦方向に切断し、その切断面の形状を表している。傾斜辺１６１は、底辺１６２の延長線との間で所定の角度θで傾斜している。なお、底辺１６２は、下方底辺部１５と略平行になっている。
【００４７】
この折曲シール部１６ｂ内では、各ガゼット内側端１２ａ１、１２ａ２が交差し、これらの交差シール部は４層フィルムシールと２層フィルムシールとの境界となっている。
以下、これらの交差箇所のうち、ガゼット内側端１２ａ１で交差し、この箇所を始点として４枚のフィルムが熱溶着されている例を説明する。
【００４８】
この交差シール部分は図４Ａ、図５及び図６において記号Ｏで示した。この交差シール部Ｏは、折り込み部１２ａのガゼット内側端１２ａ１と傾斜辺１６１とのフィルムが重畳された熱溶着箇所となっている。すなわち、この交差シール部Ｏは、傾斜辺１６１にあって、表裏フィルム１１ａ、１１ｂ及びガゼット内側端１２ａ１が重畳された４枚のフィルムにより４層積層で熱溶着された箇所の始点となっている。なお、図４Ｃの幅Ｗ１は、４枚のフィルムが積層された幅となっている。また底辺１６２及び他方の傾斜辺１６３は、表裏フィルム１１ａ、１１ｂの２層積層で熱溶着されている。
【００４９】
この熱溶着シール部は、二つの折曲シール部を形成するバーを備えた所定形状のヒートシールバーを用い、昇降式のヒートシール装置によって形成されている。なお、シール幅ｔは、例えば１．５〜２．５ｍｍである。
【００５０】
傾斜角度θは、０°を超え９０°未満の範囲内において、交差シール部形成の難易度や引張強度などを考慮して決定される。
【００５１】
傾斜角度θを９０°にすると、傾斜辺１６１とガゼット内側端１２ａ'との溶着箇所が多点乃至直線状に溶着されているようにみえるが、実際はこの溶着箇所が多点乃至直線状に溶着されずにムラの多い溶着となり、溶着不良が発生しがちで、剥がれ易いものとなる。また、傾斜角度θを０°にすると、インフレーション法で製造したフィルムは横方向の引張強度が縦方向に比べて弱くなるので、交差シール部でピンポイントの穴が開き或いは損壊する恐れがある。さらに、これらの角度０°及び９０°を除き、０°を超え９０°未満の範囲内にあっても、傾斜角度θを９０°に近づけると、傾斜辺１６１は急峻となり、傾斜辺１６１が形成される水平方向の間隔Ｌが短くなり、交差シール部の形成が困難になる。さらにまた、傾斜角度θを０°に近づけるとフィルム強度が弱くなり、交差シール部分でピンポイントの穴（ピンホール）が開き或いは損壊する恐れがある。
【００５２】
また、この傾斜角度θは、高さＨ１を左右する。すなわち、傾斜角度θが４５°を超え９０°に接近すると傾斜辺１６１は急峻になり、底辺１６２との深さが深くなり、その分高さＨ１が大きくなり、一方、傾斜角度θが４５°未満であって０°に接近すると傾斜辺１６１がなだらかで、底辺１６２との深さが浅くなり、その分高さＨ１が小さくなる。この高さＨ１の大小は、切断辺となる下方底辺部１５の長さの長短となり、使用するフィルム材料量の大小となって、コストの高低になる。特に、後記する２本の熱溶着シール部を設ける場合にこのコストの高低は重要になる。なお、底辺１６２との深さａは、例えば、傾斜角度θが６３°のときは１１．５ｍｍ、４５°のときは７．５ｍｍ、２７°のときは６．５ｍｍであり、この深さａにより高さＨ１を決める。
【００５３】
これら検討結果から、本考案では、傾斜角度θの範囲は２０°〜８０°であり、この範囲にあって最適範囲は４０°〜７０°が好ましい。なお、ガゼット内側端１２ａ２は底辺１６２にあり、また、幅Ｗ２も４枚のフィルムが積層された幅となっており、この花Ｗ２はＷ１より若干長くなっている。さらに、図５に示した折曲シール部の寸法は、例えばシール幅ｔは１．５〜２．５ｍｍ、高さａは前記、幅ｂは１５〜２５ｍｍである。
【００５４】
図４Ａに示した、２つの折曲シール部１６ｂ、１６ｂは、同じ形状を有しているが、
交差シール部の位置は、同図の左右で異なっている。すなわち、熱溶着箇所は同図左では傾斜辺１６１に、同図右では傾斜辺１６３になっている。
【００５５】
これらの袋体の荷重試験を実施した。
（ｃ）試験方法
・被試験袋体
４種類の袋体Ａ〜Ｄ；
袋体Ａ：傾斜角度θは２６．５７°、袋体Ｂ；傾斜角度θは４５°、袋体Ｃ：傾斜角度はθ６３．４３°、袋体Ｄ；ガゼット内側端１２a２は底辺１６２
袋体の寸法は、０．０６×２００/３２０×４５０ｍｍ
インフレーションフィルム製造装置のブロー比３．０
袋体Ａ〜Ｄの枚数  各２０枚
・袋体Ａ〜Ｄ各２０枚、それぞれに４℃の２リットルの水を入れ、上方の開口をしっかり縛って密封した。なお、水を入れた袋体の数を「個」ともいう。
・これらの袋体を秤（はかり）の上に載せてボール盤で圧縮
・圧縮して秤に掛かる荷重を測定
【００５６】
（ｄ）試験結果
袋体Ａ〜Ｄにおける２０個平均の破損荷重は、いずれも５０Ｋｇを超えており、例えば袋体Ａでは５９．１Ｋｇ、袋体Ｂでは８５．７Ｋｇ、袋体Ｃで１１３．１Ｋｇであり、また、袋体Ｄ１１３．１Ｋｇであった。なお、従来技術の袋体は、９．６Ｋｇで水漏れした。
各袋体Ａ〜Ｄと従来の袋体と対比すると、各袋体Ａ〜Ｄは、いずれも従来技術の袋体と比べて破損荷重が高くなった。
【００５７】
その結果、各袋体Ａ〜Ｄは、従来技術の袋体と比べて、破損荷重が高く、水漏れの安全度が高くなり、熱溶着シールの不良率を大幅の低減できる。すなわち、熱溶着シールは、例えばフィルム溶着温度２５０°±１０°の範囲で実施されるが、このときの熱溶着シールは季節の寒暖などによって影響を受け、溶着不良を起すことがある。しかし、従来技術の袋体と比べて、破損荷重が高くなるので、不良率を低減できる。さらに、サブ熱溶着シール部を追加した袋体は、さらに耐圧が高くなった。以上から、袋体は、キノコ栽培袋として最適なものとなる。
【００５８】
［実施形態３］
図６を参照して、本考案の実施形態３に係るキノコ栽培袋を説明する。なお、図６は本考案の実施形態２に係るキノコ栽培袋を示し、図６Ａは正面図、図６Ｂは変形例に係るガゼット付きキノコ栽培袋の正面図である。
【００５９】
本考案の実施形態３に係るキノコ栽培袋１０Ｂは、実施形態２のキノコ栽培袋１０Ａの袋体１００に設けた熱溶着シール部１６に加え、さらに、サブ熱溶着シール部（以下、サブシール部ともいう。）１７を追加したものである。以下、プラスチックフィルム袋１０Ａと共通する構成には同じ符号を付して、それらの説明を援用し省略することとし、異なる構成について説明する。
【００６０】
このキノコ栽培袋１０Ｂは、熱溶着シール部１６の各サイドシール部１６ａ、１６ａの下方に、所定の距離離して、サブシール部１７を付設したものである。サブシール部１７を付設により、高さＨ１１は、Ｈ１より若干高くなる。
【００６１】
各サブシール部１７を各サイドシール部１６ａに併設することによって、下方底辺部側のシール強度が増大する。すなわち、交差シール部Ｏが強い牽引を受けても、この牽引力をサブシール部が分担して受けて、ピンポイントの穴が開きや、損壊を確実に防止できる。これは試験により確認されている。一方でまた、熱溶着シール部１６の位置決め、熱溶着が容易になる。すなわち、ヒートシールバーで、略一本線状の熱溶着シール部１６を形成するのは難しいが、サブシール部により２本線状の熱溶着となるので、位置決め及び熱溶着が容易になる。
【００６２】
変形例に係るガゼット付きキノコ栽培袋１０Ｂ'は、図６Ｂに示したように、下方底辺部の全幅に亘ってサブシール部１７'を設けたものである。これにより、サブシール部１７'は、各サイドシール部、折曲シール部及び中間シール部との併設となるので、下方底辺部側のシール強度がさらに増大する。
【００６３】
［実施形態４］
図７を参照して、本考案の実施形態４に係るキノコ栽培袋を説明する。なお、図７は本考案の実施形態３に係るキノコ栽培袋を示し、図７Ａは正面図、図７Ｂは頂辺部開口の概略平面図、図７Ｃは底辺部の概略底面図である。
【００６４】
本考案の実施形態４に係るキノコ栽培袋１０Ｃは、実施形態２のキノコ栽培袋１０Ａの袋体１００に設けた二つの折曲シール部を１個にして小型化したものである。この小型化により、実施形態１の袋体１００と高さＨ及び幅Ｗ、Ｗ１が低く短くなる。また、この袋１０Ｂは、袋１０Ａ、１０Ａ'に付設したサブ熱溶着シール部１７、１７'を設けてもよい。
【符号の説明】
【００６５】
１０、１０Ａ、１０Ｂ、１０Ｂ'、１０Ｃ  キノコ栽培袋
１００                                  袋体
１１０                                  インフレーションフィルム
１１１〜１１３                            フィルム片
１１ａ                                  表フィルム
１１ａ１                                  通気孔
１１ｂ                                  裏フィルム
１２ａ                                  折り込み部（ガゼット）
１２ａ１、１２ａ２                        ガゼット内側端
１３                                      開口部
１５                                      下方底辺部
１６                                      熱溶着シール部
１６ａ                                    サイドシール部
１６ｂ                                    折曲シール部
１６ｃ                                    中間シール部
１６１                                    傾斜辺
１６２                                    底辺
１６３                                    傾斜辺
１７、１７'                              サブ熱溶着シール部
１８                                      フィルター
２０                                      インフレーションフィルム製造装置
Ｏ                                        交差シール部
θ                                        傾斜角度
【図１】
0003208298.tif 000003
【図２】
0003208298.tif 000004
【図３】
0003208298.tif 000005
【図４】
0003208298.tif 000006
【図５】
0003208298.tif 000007
【図６】
0003208298.tif 000008
【図７】
0003208298.tif 000009
【図８】
0003208298.tif 000010
【手続補正書】
【提出日】平成28年10月3日(2016.10.3)
【手続補正１】
【補正対象書類名】図面
【補正対象項目名】図１
【補正方法】変更
【補正の内容】
【図１】
0003208298.tif 000011
【手続補正書】
【提出日】平成28年11月4日(2016.11.4)
【手続補正１】
【補正対象書類名】実用新案登録請求の範囲
【補正対象項目名】請求項３
【補正方法】変更
【補正の内容】
【請求項３】
前記折り込み部のガゼット内側端は、前記折曲シール部の傾斜辺と交差し、前記交差した箇所が熱溶着されていることを特徴とする請求項２に記載のキノコ栽培袋。
【手続補正２】
【補正対象書類名】明細書
【補正対象項目名】００１５
【補正方法】変更
【補正の内容】
【００１５】
第３のキノコ栽培袋は、第２の態様のキノコ栽培袋において、前記折り込み部のガゼット内側端は、前記折曲シール部の傾斜辺と交差し、前記交差した箇所が熱溶着されていることを特徴とする。